СПОСОБ ПОЛУЧЕНИЯ МОДИФИЦИРОВАННЫХ ПОЛИМЕРОВ ИЗ СОПРЯЖЕННЫХ ДИЕНОВ, МОДИФИЦИРОВАННЫЕ ПОЛИМЕРЫ ИЗ СОПРЯЖЕННЫХ ДИЕНОВ, КАУЧУКОВЫЕ КОМПОЗИЦИИ И ПОКРЫШКИ

1. Способ получения модифицированного полимера на основе сопряженного диена, который включает следующие стадии:
(a) проведения реакции между соединением кремния и полимером на основе сопряженного диена, имеющим активную концевую группу, таким образом, чтобы реакция протекала бы по активной концевой группе, при этом соединение кремния в своей молекуле содержит защищенную первичную аминогруппу и бифункциональный атом кремния, с которым связаны гидрокарбилоксигруппа и реакционноспособная группа, что, тем самым, модифицирует активную концевую группу, и
(b) проведения реакции конденсации, которая включает участие соединения, содержащего бифункциональный атом кремния, в присутствии соединения титана, использующегося в качестве ускорителя конденсации на титановой основе.
2. Способ по п.1, который дополнительно включает стадию (с) снятия защиты путем отщепления группы, которая связана с активной концевой группой у полимера на основе сопряженного диена, и которую получают из соединения, содержащего бифункциональный атом кремния, в результате чего защищенную первичную аминогруппу, присутствующую в группе, связанной с активной концевой группой, превращают в свободную аминогруппу.
3. Способ по п.1 или 2, в котором соединение, содержащее бифункциональный атом кремния и использующееся на стадии (а), представляет собой соединение кремния, имеющее формулу (I):
1
2
3
5
6
где каждый из R и R представляет собой углеводородную группу, содержащую от 1 до 20 атомов углерода, каждый из R-R представляет собой углеводородную группу, содержащую от 1 до 20 атомов углерода, R представляет собой двухвалентную углеводородную группу, содержащую от 1 до 12 атомов углерода, А представляет собой реакционноспособную группу, и f представляет собой целое число в диапазоне от 1 до 10;
соединение кремния, имеющее формулу (II):
7
11
12
где каждый из R-R представляет собой углеводородную группу, содержащую от 1 до 20 атомов углерода, a R представляет собой двухвалентную углеводородную группу, содержащую от 1 до 12 атомов углерода; или
соединение кремния, имеющее формулу (III):
1
2
3
5
6
13
где каждый из R и R представляет собой углеводородную группу, содержащую от 1 до 20 атомов углерода, каждый из R-R представляет собой углеводородную группу, содержащую от 1 до 20 атомов углерода, R представляет собой двухвалентную углеводородную группу, содержащую от 1 до 12 атомов углерода, R представляет собой двухвалентную углеводородную группу, содержащую от 1 до 12 атомов углерода, А представляет собой реакционноспособную группу, и f представляет собой целое число в диапазоне от 1 до 10.
4. Способ по п.3, в котором группа А в формуле (I) представляет собой атом галогена или гидрокарбилоксигруппу, содержащую от 1 до 20 атомов углерода.
5. Способ по п.1, в котором полимер на основе сопряженного диена, имеющий активную концевую группу, получают в результате проведения анионной полимеризации сопряженного диенового соединения индивидуально или сопряженного диенового соединения и ароматического винильного соединения в комбинации в присутствии органического соединения щелочного металла, использующегося в качестве инициатора полимеризации.
6. Способ по п.5, в котором сопряженное диеновое соединение представляет собой, по меньшей мере, одно вещество, выбираемое из группы, состоящей из 1,3-бутадиена, изопрена и 2,3-диметил-1,3-бутадиена.
7. Способ по п.5, в котором ароматическим винильным соединением является стирол.
8. Способ по п.5, в котором полимер на основе сопряженного диена содержит полимерное звено, полученное из ароматического винильного соединения, в количестве в диапазоне от 0 до 55 мас.% при расчете на совокупное полимерное звено, присутствующее в полимере на основе сопряженного диена, и характеризуется уровнем содержания винильной связи в диапазоне от 7 до 65 мас.% при расчете на совокупную часть из сопряженного диена.
9. Способ по п.1, в котором ускоритель конденсации, использующийся на стадии (b), представляет собой, по меньшей мере, одно вещество, выбираемое из алкоксида титана, соли карбоксилата титана, ацетилацетонатной комплексной соли титана и смеси данных солей.
10. Модифицированный полимер на основе сопряженного диена, полученный способом по любому из пп.1-9.
11. Каучуковая композиция, содержащая модифицированный полимер на основе сопряженного диена по п.10.
12. Каучуковая композиция по п.11, которая содержит каучуковый компонент, содержащий 15 мас.% и более модифицированного полимера на основе сопряженного диена, в количестве 100 мас.ч. и диоксид кремния и/или технический углерод в совокупном количестве в диапазоне от 20 до 120 мас.ч.
13. Каучуковая композиция по п.11 или 12, где каучуковый компонент содержит модифицированный полимер на основе сопряженного диена в количестве в диапазоне от 15 до 100 мас.% и, по меньшей мере, одно вещество, выбираемое из натурального каучука, синтетического изопренового каучука, бутадиенового каучука, стирол-бутадиенового каучука, этилен-α-олефинового сополимерного каучука, этилен-α-олефин-диенового сополимерного каучука, хлоропренового каучука, галогенированного бутилкаучука и стирол-изобутиленового сополимера, имеющего галогенметиловую группу, в количестве в диапазоне от 85 до 0 мас.%.
14. Пневматическая покрышка, использующая каучуковую композицию по любому одному из пп.11-13.
15. Пневматическая покрышка, использующая каучуковую композицию по любому одному из пп.11-13 в качестве ее протектора, подпротектора или боковины.